Brevet FR2679900A1 — publié le 19930205

i REVETEMENT SOUPLE POUR L'ISOLATION DE TERRAINS ET DE MATERIELS CONTRE L'EAU, L'AIR ET LES GAZ La présente invention concerne le domaine des exploitations et travaux souterrains, en particulier le domaine des mines, et a pour objet un revêtement souple pour l'isolation de terrains et de matériels contre l'eau, l'air et les gaz. Dans le domaine de l'exploitation minière, les surfaces au contact de l'air s'oxydent généralement très rapidement et ont tendance à s'effriter Dans le cas du charbon, ce dernier, au contact de l'air, peut s'échauffer jusqu'à inflammation. En outre, l'humidité entraînée par l'air provoque le gonflement et le délitement des roches argileuses, ainsi que la corrosion des superstructures métalliques Cette dernière est accélérée dans le cas de la mise en oeuvre d'un procédé dit des "pâtes salines" destiné à agglomérer les poussières de charbon, afin d'éviter leur entraînement par le courant d'aérage et ainsi d'éviter les causes d'explosion éventuelle résultant d'un tel entraînement. Dans les mines, la lutte contre les infiltrations d'air, de gaz et d'eau s'effectue généralement par projection d'un revêtement épais de plusieurs centimètres, le plus souvent à base de ciment, sur les cadres métalliques à protéger. Il a également été proposé de projeter une résine phénolique ininflammable sur les parements. Ces procédés de protection connus présentent, cependant, certains inconvénients En effet, un revêtement à base de ciment doit présenter, pour être efficace, une épaisseur comprise au moins entre 5 cm et 10 cm, ce qui implique la mise en oeuvre de grandes quantités de matériaux et un transport onéreux en conséquence. En outre, les revêtements à base de ciment et de résines phénoliques sont cassants et fissurent rapidement à la moindre déformation de terrain, perdant alors leur imperméabilité à l'eau et à l'air. La présente invention a pour but de pallier à ces inconvénients. Elle a, en effet, pour objet un revêtement pour l'isolation de terrains et de matériels contre l'eau, l'air et les gaz, caractérisé en ce qu'il est souple, antistatique et non inflammable et en ce qu'il est constitué par un mélange poudreux de sable de quartz, de ciment, d'ignifugeant, d'un viscosifiant, d'oxydes métalliques, d'un mouillant et par un composant liquide. Le sable de quartz présente avantageusement une granulométrie comprise entre 0,05 mm et 1 mm. Le ciment utilisé peut être de tout type et est, de préférence, un ciment du type Portland CP 345 ou 55. L'ignifugeant est un ignifugeant organo-phosphoré ou un trioxyde d'antimoine ou d'alumine hydratée ou encore du tétraborate de sodium ou des dérivés halogénés. Le viscosifiant utilisé est un viscosifiant du type bentonite ou du polyacrylate de sodium ou de la cellulose. Ce viscosifiant a pour rôle d'améliorer l'adhérence sur les surfaces verticales ou sur les voûtes. Le mouillant est constitué par un mélange d'alcool gras et d'acide gras polyéthoxylés tels que les nitrites de sodium, le ferrate de zinc ou le butyne diol. Le composant liquide est sous forme d'une dispersion aqueuse d'un copolymère de butylacrylate et de styrène ou d'un latex ou encore d'un caoutchouc et de charges inertes, telles que des carbonates ou autres, notamment de colorants. Ce revêtement présente, à titre d'exemple, la formule préférentielle suivante: sable de quartz: 0 % à 30 % ciment Portland: 0 % à 80 % polyacrylate de sodium: mélange d'alcool gras et d'esters: 0 % à 10 % hydroxyde d'aluminium: 15 % à 60 % oxyde de zinc: 0 % à 10 % dispersion aqueuse à 50 % de copolymère de butylacrylate et de styrène: 5 % à 70 % ammonium quaternaire 0 % à 5 %. Le revêtement conforme à l'invention est mis en oeuvre, de préférence, après mélange intime des composants liquides et poudreux, par projection sur la surface à protéger, manuellement ou au moyen d'un dispositif mécanique, tel10 qu'une machine à crépir. Grâce à l'invention, il est possible de réaliser un revêtement souple antistatique et non inflammable permettant d'isoler les terrains de l'air, de l'eau et des gaz, dans les exploitations souterraines et en travaux souterrains Ce revêtement est applicable en très faible épaisseur, à savoir sur une épaisseur de quelques millimètres, et reste indéfiniment souple, c'est-à-dire suit les déformations des terrains sans apparition de fissure. Bien entendu, l'invention n'est pas limitée au mode de réalisation décrit Des modifications restent possibles, notamment du point de vue de la composition des divers éléments, sans sortir pour autant du domaine de protection de l'invention. REVENDICATIONS 1 Revêtement pour l'isolation de terrains et de matériels contre l'eau, l'air et les gaz, caractérisé en ce qu'il est souple, antistatique et non inflammable et en ce 5 qu'il est constitué par un mélange poudreux de sable de quartz, de ciment, d'ignifugeant, d'un viscosifiant, d'oxydes métalliques, d'un mouillant et par un composant liquide. 2 Revêtement suivant la revendication 1, caractérisé en ce que le sable de quartz présente avantageusement une granulométrie comprise entre 0,05 mm et 1 mm. 3 Revêtement suivant la revendication 1, caractérisé en ce que le ciment est de tout type, de préférence, un ciment du type Portland CP 345 ou 55. 4 Revêtement suivant la revendication 1, caractérisé en ce que l'ignifugeant est un ignifugeant organo-phosphoré ou un trioxyde d'antimoine ou d'alumine hydratée ou encore du tétraborate de sodium ou des dérivés halogénés. Revêtement suivant la revendication 1, caractérisé en ce que le viscosifiant est du type bentonite ou du polyacrylate de sodium ou de la cellulose. 6 Revêtement suivant la revendication 1, caractérisé en ce que le composé d'antistatisme est un ammonium quaternaire. 7 Revêtement suivant la revendication 1, caractérisé en ce que le mouillant est constitué par un mélange d'alcool gras et d'acide gras polyéthoxylés tels que les nitrites de sodium, le ferrate de zinc ou le butyne diol. 8 Revêtement suivant la revendication 1, caractérisé en ce que le composant liquide est sous forme d'une dispersion aqueuse d'un copolymère de butylacrylate et de styrène ou d'un latex ou encore d'un caoutchouc et de charges inertes, telles que des carbonates ou autres, notamment des colorants. 9 Revêtement suivant l'une quelconque des revendications 1 à 8, caractérisé en ce qu'il présente la formule préférentielle suivante: sable de quartz: 0 % à 30 % ciment Portland: 0 % à 80 % polyacrylate de sodium: 0 % à 1 % mélange d'alcool gras et d'esters: 0 % à 10 % hydroxyde d'aluminium: 15 % à 60 % oxyde de zinc: 0 % à 10 % dispersion aqueuse à 50 % de copolymère de butylacrylate et de styrène: 5 % à 70 % ammonium quaternaire 0 % à 5 %.